(57)【要約】【課題】  本発明の目的は、工程負荷が小さく、意匠性を損なうことなく、湿熱環境下における耐熱収縮性が良好な本革表皮材の製造方法を提供することであり、さらに、鞣し工程の薬剤や条件を特に限定する必要がなく、本革基材として、クロム鞣しを施した、所謂ウェットブルーを用いることが可能な本革表皮材の製造方法を提供することである。【解決手段】  本発明は、鞣し工程、染色工程、仕上げ工程を順次有する本革表皮材の製造方法であって、染色工程を経たクラスト革に熱プレス機による熱収縮処理を行った後に、仕上げ工程の塗装工程を行うことを特徴とする本革表皮材の製造方法である。【選択図】  なし【特許請求の範囲】
【請求項１】
鞣し工程、染色工程、仕上げ工程を順次有する本革表皮材の製造方法であって、染色工程を経たクラスト革に熱プレス機による熱収縮処理を行った後に、仕上げ工程の塗装工程を行うことを特徴とする本革表皮材の製造方法。
【請求項２】
前記熱プレス機の熱収縮処理条件を、温度９０〜１５０℃、圧力０．２〜０．６ＭＰａ、時間１０〜３００秒で行うことを特徴とする請求項１に記載の本革表皮材の製造方法。
【請求項３】
染色工程の乾燥工程で、ガラ干し乾燥を行うことを特徴とする請求項１または２に記載の本革表皮材の製造方法。
【請求項４】
染色工程の味取り工程後の革の水分率が１０〜２０％であることを特徴とする請求項１〜３のいずれか１項に記載の本革表皮材の製造方法。
【発明の詳細な説明】
【技術分野】
【０００１】
本発明は、本革表皮材の製造方法に関する。
【背景技術】
【０００２】
自動車のシート、ドアトリム、ステアリング、シフトノブ、インパネ等に表皮材として使用される材料としては、本革や合成皮革が用いられている。本革は高級感があるものの、使用とともに本革が硬化したり収縮したりするため、リアシートバック上面やドアトリムウエスト部、ステアリング、インパネなどの光線が入射する部位に使用しにくい。このため、これらの部位には、本革の代わりに合成皮革などの人工製品が使用されることが多い。
【０００３】
しかしながら、人工製品は高級感や風合いの点で本革に劣ることは否めない。このため、上述の光線が入射する部位にも本革表皮材を適用できるように、本革表皮材の耐久性、特には耐熱収縮性を高める技術の開発が求められていた。
【０００４】
例えば、特許文献１では、皮革材料において、塗装後に色差ΔＥが０．５以下となるように１００〜１２０℃の温度で１時間の加熱を２回もしくは３回実施する等の条件で加熱処理をすることにより、熱収縮性に優れた皮革材料とその製造方法を開示している。
また、特許文献２では、仕上げ工程の最初（塗装前）に、皮革を６５〜８０℃で、６０分程度加熱するプレヒート工程を行うことにより、あらかじめ熱収縮をさせて、以後の皮革の熱収縮率が低い状態に保つことができる皮革を開示している。
特許文献３では、乾燥工程の最後（塗装前）に、牛皮革を、６５〜８０℃で、５０〜７０分間加熱することにより、最終的に得られる牛皮革の熱収縮率を低くすることができる牛皮革の製造方法を開示している。
【０００５】
しかしながら、特許文献１〜３の方法では、いずれも加熱処理時間が少なくとも１時間以上必要であり、工程負荷が大きいという問題があった。
また、乾熱環境下における耐熱収縮性は良好なものの、湿熱環境下における耐熱収縮性は十分なものとはいえなかった。
さらに、鞣し工程で使用する薬剤や条件が限定され、例えば、非クロム鞣しを施す必要があった。
【先行技術文献】
【特許文献】
【０００６】
【特許文献１】特開２００７−７０４８７号公報
【特許文献２】特開２０１０−１２１０１２号公報
【特許文献３】特開２０１３−２５５５３２号公報
【発明の概要】
【発明が解決しようとする課題】
【０００７】
本発明の目的は、工程負荷が小さく、意匠性を損なうことなく、湿熱環境下における耐熱収縮性が良好な本革表皮材の製造方法を提供することであり、さらに、鞣し工程の薬剤や条件を特に限定する必要がなく、本革基材として、クロム鞣しを施した、所謂ウェットブルーを用いることが可能な本革表皮材の製造方法を提供することである。
【課題を解決するための手段】
【０００８】
本発明は、鞣し工程、染色工程、仕上げ工程を順次有する本革表皮材の製造方法であって、染色工程を経たクラスト革に熱プレス機による熱収縮処理を行った後に、仕上げ工程の塗装工程を行うことを特徴とする本革表皮材の製造方法である。
【０００９】
また、熱プレス機の熱収縮処理条件を、温度９０〜１５０℃、圧力０．２〜０．６ＭＰａ、時間１０〜３００秒で行うことが好ましい。
また、染色工程の乾燥工程で、ガラ干し乾燥を行うことが好ましい。
また、染色工程の味取り工程後の革の水分率が１０〜２０％であることが好ましい。
【発明の効果】
【００１０】
本発明によれば、工程負荷が小さく、意匠性を損なうことなく、湿熱環境下における耐熱収縮性が良好な本革表皮材の製造方法を提供できる。また、本発明では、鞣し工程の薬剤や条件を特に限定する必要がなく、本革基材として、クロム鞣しを施した、所謂ウェットブルーを用いることが可能な本革表皮材の製造方法を提供できる。
【発明を実施するための形態】
【００１１】
以下、本発明の実施の形態について、詳細に説明する。
なお、本明細書においては、仕上げ工程の塗装前の本革を「本革基材」と呼び、塗装後の本革を「本革表皮材」と呼んで便宜上区別する。
【００１２】
本発明に用いられる本革基材は特に限定されるものでなく、原料として、例えば、牛、馬、豚、山羊、羊、鹿、カンガルーなどの哺乳類、ダチョウなどの鳥類、ウミガメ、オオトカゲ、ニシキヘビ、ワニなどの爬虫類などに由来するものを挙げることができる。なかでも、汎用性が高く、面積が大きな牛皮が好ましい。生皮そのものや、塩漬けにしたりして腐敗を防いだものを原皮といい、この状態のものが製革工程に供される。
【００１３】
動物の皮（原皮）を鞣して、耐久性（耐熱性、耐腐敗性、耐薬品性など）を付与するとともに、革らしさを引き出したものを「本革」（単に「革」ともいう）と呼び、鞣していない「皮」とは区別される。
【００１４】
製革工程は、大きく、鞣し工程、染色工程、仕上げ工程に分けられ、さらに細かく、次のように分けられる。
鞣し工程；原皮、水漬け・背割り、裏打ち、脱毛・石灰漬け、分割、再石灰漬け、脱灰・酵解、浸酸、鞣し
染色工程；水戻し、水絞り・選別、シェービング、再鞣し、染色・加脂、セッティングアウト、乾燥、味取り、ステーキング（揉み、叩き）、張り乾燥、銀むき
仕上げ工程；裏吹き塗布、塗装、アイロン掛け、エンボス、艶出し
【００１５】
個々の工程については改良が進められているものの、技術的におおよそ定まった工程であるといってよく、当業界において公知である。もっとも、一部順序が変わったり、省略されたり、複数回行われたり、あるいは、他の工程に置き換わったりする場合がある。
【００１６】
本発明においては、クラスト革と呼ばれる状態、具体的には、上述の染色工程後で、仕上げ工程時の塗装工程前に、熱プレス機による熱収縮処理を行うことが肝要である。塗装工程前であればよく、裏吹き塗布工程前でも裏吹き塗布工程後でも構わない。裏吹き塗布される樹脂が均一な被膜を形成できるという点から裏吹き塗布工程後に熱プレス機による熱収縮処理を行うことが好ましい。
【００１７】
仕上げ工程時の塗装工程前のクラスト革に、熱プレス機による熱収縮処理を行うことにより、あらかじめクラスト革を十分に収縮させ、得られる本革表皮材の意匠性、例えば、塗膜の変色やシボの消失に影響を与えることなく、耐熱収縮性を付与することができる。
また、クラスト革に熱プレス機による熱収縮処理を行うことにより、革内部の水分が抜け、その際に革内部で水と水素結合で架橋していたコラーゲン分子が水を失うことで、コラーゲン分子同士が水素結合で架橋し、水と結合しにくくなることで得られる本革表皮材の吸水性が低下するため、湿熱環境下での耐熱収縮性も良好なものとすることができる。
熱プレス機を用いて行うことにより、クラスト革に熱源を接触させることができるため、短時間で熱収縮処理が可能となり、また、プレスされた状態でクラスト革が収縮するため、熱収縮処理において後工程に影響が出るような変形を生じず平滑性が保たれるため変形を修正する工程が不要となり、工程負荷が軽減される。
【００１８】
本発明に用いられる熱プレス機としては、ハイドリックエンボス機、平型プレス機、ダブルスチールベルトヒートプレス機、カレンダー機、ロールエンボス機が挙げられる。
【００１９】
熱収縮処理の処理温度は、９０〜１５０℃であることが好ましく、１２０〜１４０℃であることがより好ましい。処理温度が９０℃未満であると、得られる本革表皮材の耐熱収縮性が不十分となる虞がある。１５０℃を超えると、コラーゲンの熱変性により革が変形したり、風合いが粗硬になったりする虞がある。
【００２０】
熱収縮処理の圧力条件は、０．２〜０．６ＭＰａであることが好ましく、０．４〜０．５ＭＰａであることがより好ましい。圧力条件が０．２ＭＰａ未満であると、得られる本革表皮材の耐熱収縮性が不十分となる虞がある。０．６ＭＰａを超えると、得られる本革表皮材の風合いが粗硬になる虞がある。
【００２１】
熱収縮処理の処理時間は、１０〜３００秒であることが好ましく、９０〜１５０秒であることがより好ましい。処理時間が１０秒未満であると、得られる本革表皮材の耐熱収縮性が不十分となる虞がある。３００秒を超えると、得られる本革表皮材の風合いが粗硬になる虞がある。
【００２２】
また、熱プレス機のプレス面は、平滑であってもよいが、例えばシボ模様のような凹凸模様を有していてもよい。プレス面に凹凸模様を有している場合は、熱収縮処理と同時に、凹凸模様を付与することができる。
【００２３】
なお、本発明に用いられるクラスト革は、染色工程における乾燥が次の条件であることが好ましい。
染色工程における乾燥工程は、再鞣し、染色・加脂に用いた薬剤を革に固着するために行われるものである。乾燥方法としては、従来公知の方法、例えば、ガラ干し乾燥、ガラス張り乾燥、真空乾燥、トグル張り乾燥が挙げられ、これらを単独で行ってもよいし、２種以上を組み合わせて行ってもよい。なかでも、耐熱収縮性の観点から、フリーの状態で乾燥出来るガラ干し乾燥が好ましい。
【００２４】
乾燥温度は３０〜６０℃であることが好ましく、４０〜５０℃であることがより好ましい。乾燥温度が３０℃未満であると、薬剤の固着が不十分となったり、耐熱収縮性が損なわれたりする虞がある。６０℃を超えると、革が急激に乾燥され、得られる本革表皮材が粗硬になったり、銀浮きが生じて風合いが損なわれたりする虞がある。
【００２５】
また、染色工程における味取り工程は、ステーキング（揉み・たたき）工程において革に傷がつかないように、革全体に水分を与えるために行われるものである。味取り工程後の革の水分率は１０〜２０％であることが好ましく、１３〜１８％であることがより好ましい。革の水分率が１０％未満であると、革が粗硬となり、ステーキング工程の際に革に傷がつく虞がある。２０％を超えると、革が伸びやすくなり、耐熱収縮性が損なわれたり、銀浮きが発生したりする虞がある。
【００２６】
熱プレス機による熱収縮処理の前もしくは後、裏吹き塗布工程によって、本革基材の裏面に、合成樹脂を主成分とする樹脂からなる裏吹き樹脂からなる樹脂膜を形成する。これにより、本革基材の裏面からの吸湿放湿を抑制し、耐熱収縮性を向上させる。
【００２７】
裏吹き塗布工程に用いられる合成樹脂としては、特に限定されず、従来公知の合成樹脂を用いることができ、汎用性の観点から、アクリル樹脂が好ましく用いられる。
アクリル樹脂は特に限定されるものでなく、例えば、アクリル酸メチル、アクリル酸エチル、アクリル酸プロピル、アクリル酸ブチル、アクリル酸イソブチル、アクリル酸２−エチルへキシル等のアクリル酸アルキルエステル類；メタクリル酸メチル、メタクリル酸エチル、メタクリル酸プロピル、メタクリル酸ブチル、メタクリル酸イソブチル、メタクリル酸２−エチルヘキシル等のメタクリル酸アルキルエステル類；アクリル酸２−ヒドロキシエチル、アクリル酸２−ヒドロキシプロピル、アクリル酸２−ヒドロキシブチル等のヒドロキシ基含有アクリル酸エステル類；メタクリル酸２−ヒドロキシエチル、メタクリル酸２−ヒドロキシプロピル、メタクリル酸４−ヒドロキシブチル等のヒドロキシ基含有メタクリル酸エステル類の重合体を挙げることができる。これらは１種単独で、または２種以上組み合わせて用いることができる。
アクリル樹脂は市販のものを用いることができ、環境負荷の観点からエマルジョンタイプが好ましく用いられる。
【００２８】
裏吹き塗布工程に用いられる樹脂は、必要に応じて、艶消し剤、タック防止剤、ホルマリンキャッチャー剤などの各種添加剤を含んでいてもよい。
【００２９】
裏吹き塗布工程による樹脂の塗布量は、固形分換算で、３〜１５ｇ／ｍ２が好ましく、さらには５〜１０ｇ／ｍ２であることが好ましい。３ｇ／ｍ２未満であると、本革基材の裏面からの吸湿放湿を抑制できず耐熱収縮性が損なわれる虞がある。１５ｇ／ｍ２を超えると、得られる本革表皮材の風合いが粗硬になる虞がある。
【００３０】
裏吹き塗布工程では、例えば、リバースロールコーター、スプレーコーター、ロールコーター、グラビアコーター、キスロールコーター、ナイフコーター、コンマコーターなどの装置を特に制限なく用いることができる。なかでも、本革基材裏面の表面にのみ樹脂を塗布でき、且つ、少量の塗布が可能という理由から、スプレーコーターを用いることが好ましい。
【００３１】
裏吹き塗布用樹脂を塗布した後には、塗料中の溶媒を蒸発させ、樹脂を乾燥させて塗膜を形成するために熱処理を行う。本革基材の過剰な水分蒸発を防ぐために、熱処理は、本革基材自体が８０℃以上の温度にならないように行うことが好ましい。そのため、熱処理温度は９０〜１３０℃であることが好ましく、より好ましくは１００〜１２０℃である。また、熱処理時間は１〜５分間であることが好ましく、より好ましくは２〜３分間である。熱処理温度や熱処理時間が下限値未満であると、乾燥が不十分となる虞がある。熱処理温度や熱処理時間が上限値を超えると、風合い、触感が硬くなる虞がある。
上述したように裏吹き塗布工程がなされる。裏吹き塗布工程の後、前述したように熱プレス機による熱収縮処理を行うことが好ましい。
【００３２】
次いで、本革基材の表面にベースコート樹脂層（以下、単に、「ベースコート層」ともいう）を形成する。
【００３３】
ベースコート樹脂層の形成に用いられる樹脂としては、合成樹脂であれば特に限定されず、例えば、ポリウレタン樹脂、アクリル樹脂、エポキシ樹脂、シリコーン樹脂を挙げることができる。これらは１種単独で、または２種以上組み合わせて用いることができる。なかでも、風合いと強度の観点からポリウレタン樹脂が、風合いと型入れ性（エンボス加工における賦型性）と汎用性の観点からアクリル樹脂が好ましく、これらを組み合わせて用いることがより好ましい。
【００３４】
ポリウレタン樹脂としては特に限定されるものでなく、例えば、ポリカーボネート系ポリウレタン樹脂、ポリエーテル系ポリウレタン樹脂、ポリエステル系ポリウレタン樹脂を挙げることができる。これらは１種単独で、または２種以上組み合わせて用いることができる。なかでも、耐久性の観点からは、ポリカーボネート系ポリウレタン樹脂が好ましく、風合いの観点からは、ポリエーテル系ポリウレタン樹脂が好ましく、これらを組み合わせて用いることがより好ましい。
【００３５】
また、ポリウレタン樹脂は一液型樹脂を用いることができる。一液型樹脂は、通常、水に乳化分散（エマルジョンタイプ）または有機溶剤に溶解させた形で市販されているが、環境負荷の観点から、エマルジョンタイプが好ましく用いられる。
【００３６】
アクリル樹脂としては特に限定されるものでなく、公知の樹脂から適宜選択すればよい。例えば、アクリル酸エステル（アクリレート）あるいはメタクリル酸エステル（メタクリレート）の重合体であり、例えば、アクリル酸メチル、アクリル酸エチル、アクリル酸プロピル、アクリル酸ブチル、アクリル酸イソブチル、アクリル酸２−エチルへキシル等のアクリル酸アルキルエステル類；メタクリル酸メチル、メタクリル酸エチル、メタクリル酸プロピル、メタクリル酸ブチル、メタクリル酸イソブチル、メタクリル酸２−エチルヘキシル等のメタクリル酸アルキルエステル類；アクリル酸２−ヒドロキシエチル、アクリル酸２−ヒドロキシプロピル、アクリル酸２−ヒドロキシブチル等のヒドロキシ基含有アクリル酸エステル類；メタクリル酸２−ヒドロキシエチル、メタクリル酸２−ヒドロキシプロピル、メタクリル酸４−ヒドロキシブチル等のヒドロキシ基含有メタクリル酸エステル類の重合体を挙げることができる。これらは１種単独でまたは２種以上組み合わせて用いることができる。
また、環境負荷の観点からエマルジョンタイプが好ましく用いられる。
【００３７】
ベースコート層を形成する樹脂には、必要に応じて、ベースコート層の物性を損なわない範囲内で、顔料、艶消し剤、平滑剤、界面活性剤、充填剤、レベリング剤、増粘剤、架橋剤などの各種の添加剤を添加していてもよい。また、必要に応じて、水等の溶媒を含んでいてもよい。
【００３８】
ベースコート層の厚さは、１５〜４５μｍであることが好ましく、より好ましくは２４〜３６μｍである。厚さが１５μｍ未満であると、本革表皮材の表面からの吸湿放湿を抑制できず耐熱収縮性が損なわれたり、本革基材の欠点を十分に隠蔽することができず、本革表皮材の表面に色むら感が生じたり、耐摩耗性などの物性が悪くなったりする虞がある。厚さが４５μｍを超えると、風合いや触感が硬くなったり、本革特有の外観が損なわれたりする虞がある。
【００３９】
ベースコート層は、ベースコート層形成用塗料を塗布した後、熱処理をすることにより形成される。
ベースコート層形成用塗料を塗布するには、例えば、リバースロールコーター、スプレーコーター、ロールコーター、グラビアコーター、キスロールコーター、ナイフコーター、コンマコーターなどの装置を特に制限なく用いることができる。なかでも、均一で薄い塗膜の形成が可能という理由から、リバースロールコーター、スプレーコーターによる塗布が好ましい。
なお、塗布厚あるいはウェット塗布量は、所望するベースコート層の厚さに応じて適宜設定すればよい。
【００４０】
熱処理は、塗料中の溶媒を蒸発させ、樹脂を乾燥させるために行われる。また、架橋剤を添加させた場合は、架橋反応を促進し、十分な強度を有する塗膜を形成することができる。本革基材の過剰な水分蒸発を防ぐために、熱処理は、本革基材自体が８０℃以上の温度にならないように行うことが好ましい。そのため、熱処理温度は９０〜１３０℃であることが好ましく、より好ましくは１００〜１２０℃である。また、熱処理時間は１〜５分間であることが好ましく、より好ましくは２〜３分間である。熱処理温度や熱処理時間が下限値未満であると、乾燥が不十分となる虞がある。熱処理温度や熱処理時間が上限値を超えると、風合い、触感が硬くなる虞がある。
【００４１】
かくして、ベースコート樹脂層を形成することができる。
【００４２】
次いで、ベースコート樹脂層表面に凹凸模様をエンボス加工により形成する。凹凸模様の有無によって色が変化してみえるため、後述するコート樹脂層を付与する前にエンボス加工をした方がコート樹脂層による色調整がしやすいため、ベースコート樹脂層表面にエンボス加工をすると良い。
【００４３】
エンボス加工には、公知のエンボス装置を制限なく用いることができる。エンボス型は、ロール状のもの（エンボスロール）であっても、平板状のもの（エンボス板）であってもよい。さらに、互いの凹凸模様が対向部において重なり合うように製造されたもの（雄型と雌型）であっても、一方が凹凸模様を有し、他方は平坦面を有するものであってもよい。なかでも、連続加工性に優れ、且つ、織物の風合いを損なわないという点で、凹凸模様を有するロールと平坦面を有するロールとを備えるエンボス装置が好ましい。
【００４４】
凹凸模様の形状は特に限定されるものでなく、例えば、シボ模様や、点、直線、曲線、点線、円、楕円、三角形、四角形、多角形などの幾何学模様を挙げることができ、２種以上組み合わせた模様であってもよい。
【００４５】
凹凸模様を有する側のロールまたは平板の加熱温度（すなわち、エンボス加工時の熱処理温度に相当する）は、適宜設定すればよい。好ましくは、ベースコート樹脂層が溶融しない程度の温度で行うことが好ましい。そのため加熱温度は、６０〜１２０℃であることが好ましい。
押圧時の圧力や速度、本革基材の導入張力などの諸条件については、適宜設定すればよい。
【００４６】
次いで、本革基材に熱プレスにて硬化した風合いを調整するためのステーキング工程を行う。ステーキング工程を行うことにより、裏面に裏吹き樹脂を塗布していながら、得られる本革表皮材の風合いが良く、柔軟なものとなる。また、ステーキングにより色が変化してみえるため、コート樹脂層を付与する前にステーキング加工した方がコート樹脂層による色調整がしやすいため、ベースコート樹脂層表面にステーキング工程を行うと良い。
【００４７】
ステーキング工程に用いられる装置の具体例としては、ドラムに革を入れて回転させ革を上から下へたたきつけて柔軟性を付与するミリングマシン、無数のピンで革の表面を打ち込んで、柔軟性と平滑性を付与するバイブレーションステーキングマシンが挙げられる。これらを単独で用いてもよいし、組み合わせて用いてもよい。柔軟性および表面の平滑性を得やすいため、ミリングマシンの後、バイブレーションステーキングマシンを使用の順で組み合わせて用いることが好ましい。
【００４８】
ミリングマシンの加工条件としては、回転数が１０〜２０ｒｐｍであることが好ましい。回転数が１０ｒｐｍ未満であると、革の柔軟性が不十分となる虞がある。回転数が２０ｒｐｍを超えると、シボ浮きが生じる虞がある。加工時間が５〜１２０分間であることが好ましい。加工時間が５分間未満であると、革の柔軟性が不十分となる虞がある。加工時間が１２０分間を超えると、シボ浮きが生じる虞がある。
【００４９】
バイブレーションステーキングマシンの加工条件としては、加工速度が４〜８ｍ／分であることが好ましい。加工速度が４ｍ／分未満であると、ピン跡が残る虞がある。加工速度が８ｍ／分を超えると、革の柔軟性、平滑性が不十分となる虞がある。ピンの打ち込み深度が０．５〜３．０ｍｍであることが好ましい。打ち込み深度が０．５ｍｍ未満であると、革の柔軟性、平滑性が不十分となる虞がある。打ち込み深度が３．０ｍｍを超えると、革表面にピン跡が残り、意匠性が損なわれる虞がある。また、ピンによる打ち込みは、１つの条件だけでなく、複数の条件を組み合わせてもよい。打ち込み深度を変化させる場合、深い順（例えば、２．０ｍｍ、１．５ｍｍ、１．０ｍｍの順）とすることが、風合いを損なわずに平滑化できるという観点から好ましい。
【００５０】
次いで、ベースコート樹脂層の表面に、カラーコート樹脂層およびトップコート樹脂層といったコート樹脂層を形成する。コート樹脂層は、カラーコート樹脂層とトップコート樹脂層の２層で構成するのが好ましいが、１層または３層にしても構わない。
【００５１】
それぞれのコート樹脂層の形成に用いられる樹脂としては、ベースコート樹脂層の場合と同様、従来公知の樹脂を用いることができるが、耐久性の観点からポリウレタン樹脂が好ましく用いられる。また、コート樹脂層を形成する樹脂には、ベースコート樹脂層と同様の添加剤を添加してもよい。
【００５２】
各コート樹脂層は、ベースコート樹脂層と同様に、それぞれの樹脂層形成用塗料を塗布した後に熱処理をすることにより形成される。
なお、トップコート樹脂層を形成する樹脂は、架橋剤を添加されていることが好ましい。これにより、耐摩耗性などの物性を向上させることができる。
【００５３】
カラーコート樹脂層の厚さは、３〜１５μｍであることが好ましく、より好ましくは６〜９μｍである。厚さが３μｍ未満であると、本革表皮材の表面からの吸湿放湿を抑制できず耐熱収縮性が損なわれたり、均一な塗膜を形成することが困難で、色むらが生じたり、耐摩耗性などの物性が悪くなったりする虞がある。厚さが１５μｍを超えると、風合い、触感が硬くなったり、本革特有の外観が損なわれたりする虞がある。
【００５４】
トップコート樹脂層の厚さは、３〜１７μｍであることが好ましく、より好ましくは６〜１４μｍである。厚さが３μｍ未満であると、本革表皮材の表面からの吸湿放湿を抑制できず耐熱収縮性が損なわれたり、均一な塗膜を形成することが困難で、耐摩耗性などの物性が悪くなったりする虞がある。厚さが１７μｍを超えると、風合い、触感が硬くなる虞がある。
【００５５】
上述した工程により、耐熱収縮性を有する本革表皮材を得ることができる。
【実施例】
【００５６】
以下、実施例により本発明をさらに詳しく説明するが、本発明は、以下の実施例に限定されるものではない。実施例中の「％」および「部」は、特に断りのない限り重量基準であるものとする。
なお、評価は以下の方法に従った。
【００５７】
［熱収縮率（湿熱環境）］
本革表皮材の熱収縮率は、以下の湿熱サイクル試験により測定した。
１００ｍｍ四方の試験片を３枚採取し、ＪＩＳ  Ｚ８７０３に準拠した標準状態（温度２０±２℃、湿度６５±５％ＲＨ）に４８時間以上静置した後、タテ、ヨコに９０ｍｍの標線をマーキングした。
該試験片を１００℃の恒温槽に２２時間静置した後、標準状態で３０分間静置した。次いで、５０℃９０％ＲＨの恒温恒湿槽に１時間静置、標準状態で３０分間静置、１００℃の恒温層に２２時間静置、標準状態で３０分間静置の工程を３回繰り返した。
上記工程を経た試験片の標線の長さを測定し、下記式から熱収縮率を算出した。
３枚の収縮率の平均値（タテ、ヨコ各２カ所を測定し、計６カ所の平均値を算出）を熱収縮率とした。
熱収縮率（％）＝（湿熱サイクル試験後の標線の長さ（ｍｍ）−９０）÷９０×１００
【００５８】
［実施例１］
（１）クラスト革の調整
原皮として成牛皮を用い、通常のクロム鞣し工程、染色工程（乾燥工程、味取り工程については、下記条件）を経て銀むきまで行いクラスト革を得た。
乾燥工程；ガラ干し乾燥機（ＭＩＳＴＲＡＬ  ３０００Ｘ１７５０  ＶＡＰＯＲＥ、Ｆｒａｔｅｌｌｉ  Ｃａｒｌｅｓｓｉ製）を用いて、４０℃で１８０分間の乾燥を行った。
味取り工程；スプレーコーター（ＴＵ  ＲＯＴ．３４００／１．４１、ＢＡＲＮＩＮＩ  Ｓｒｌ製）を用いて、水を１００ｇ／ｍ２塗布し、水分率を１４％に調整した。
【００５９】
（２）熱収縮処理
（１）で得られたクラスト革を、熱プレス機（ＨＰ−４５３６Ａ−１２、株式会社ハシマ製）を用いて、処理温度１２５℃、処理圧力０．５ＭＰａで、１２０秒間プレスした。
【００６０】
（３）裏吹き塗布工程
［処方Ａ１］
１）商品名「ＰＲＩＭＡＬ  ＳＢ−１５０」；１５０部
（アクリル樹脂  エマルジョンタイプ、固形分３５％）
２）商品名「ＥＵＤＥＲＭ  Ｎａｐｐａ  Ｓｏｆｔｓ」；５０部
（艶消し剤、固形分２５％）
３）水；８００部
原料は、水を除き全てランクセス株式会社製である。
処方Ａ１に従い、各原料をミキサーにて混合し、裏吹き樹脂層形成用塗料を調製した。
（２）で得られた本革基材の裏面に、スプレーコーター（「ＴＵ  ＲＯＴ．３４００／１．４１」、ＢＡＲＮＩＮＩ  Ｓｒｌ製）を用いて、（３）で得られた裏吹き樹脂層形成用塗料を、ウェット塗布量が１１０ｇ／ｍ２となるように塗布し、１１０℃に調整した乾燥機内に３分間静置して熱処理した。
形成された裏吹き樹脂層におけるドライ塗布量は７．２ｇ／ｍ２であった。
【００６１】
（４）ベースコート樹脂層の形成
［処方Ｂ１］
１）商品名「ＢＡＹＤＥＲＭ  Ｂｏｔｔｏｍ  ＤＬＶ」；１６０部
（ポリカーボネート系ポリウレタン樹脂、固形分４０％）
２）商品名「ＢＡＹＤＥＲＭ  Ｂｏｔｔｏｍ  ５１ＵＤ」；２００部
（ポリエーテル系ポリウレタン樹脂、固形分３５％）
３）商品名「ＰＲＩＭＡＬ  ＳＢ−３００」；２００部
（アクリル樹脂、固形分３４％）
４）商品名「ＥＵＤＥＲＭ  Ｗｈｉｔｅ  ＣＢ−Ｎ」；１１８．６部
（顔料、固形分６０％）
５）商品名「ＥＵＤＥＲＭ  Ｃａｒａｍｅｌ  Ｃ−Ｎ」；０．９部
（顔料、固形分３５％）
６）商品名「ＥＵＤＥＲＭ  Ｂｏｒｄｏ  ＣＢ−Ｎ」；０．３部
（顔料、固形分４０％）
７）商品名「ＥＵＤＥＲＭ  Ｂｌａｃｋ  Ｂ−Ｎ」；０．２部
（顔料、固形分２３％）
８）商品名「ＥＵＤＥＲＭ  Ｎａｐｐａ  Ｓｏｆｔｓ」；１１０部
（艶消し剤、固形分２５％）
９）商品名「ＥＵＤＥＲＭ  Ｍａｔｔｉｎｇ  Ａｇｅｎｔ  ＳＮ−Ｃ」；１２０部
（充填剤、固形分２３％）
１０）商品名「ＥＵＤＥＲＭ  Ｐａｓｔｅ  ＤＯ」；４０部
（充填剤、固形分５２％）
１１）商品名「ＡＱＵＡＤＥＲＭ  Ｆｌｕｉｄ  Ｈ」；１０部
（レベリング剤、固形分１００％）
１２）商品名「ＡＣＲＹＳＯＬ  ＲＭ−１０２０」；約１０部
（増粘剤、固形分２０％）
１３）水；１５０部
【００６２】
原料は、水を除き全てランクセス株式会社製である。また、合計量は約１１２０部である。
処方Ｂ１に従い、各原料をミキサーにて混合し、ベースコート層形成用の塗料を調製した。このとき、カップ粘度計（アネスト岩田株式会社製、ＮＫ−２モデル）を用いて、粘度が５０秒になるように、増粘剤で調整した。
（３）で得られた本革基材の表面に、リバースロールコーター（商品名「ＪＵＭＢＯＳＴＡＲ−ＳＲ」、Ｇｅ．Ｍａ．Ｔａ．ＳｐＡ製）を用いて、ベースコート層形成用塗料を、ウェット塗布量が１００ｇ／ｍ２となるように塗布し、１１０℃に調整した乾燥機内に３分間静置して熱処理した。
形成されたベースコート層の厚さは３２μｍ、ドライ塗布量は３２．３ｇ／ｍ２であった。
【００６３】
（５）エンボス工程
（４）で得られた中間製品に対し、エンボス機（商品名「ＫＯＭＢＩＰＲＥＳＳ−１８００ＮＥ」、ＢＥＲＧＩ  ｏｆｂ  ｓ．ｐ．ａ製）を用いて、ロール温度９０℃、圧力１５０ｋｇｆ／ｍ２、加工速度５ｍ／分の条件で、エンボス加工を行い、シボ模様を付与した。
【００６４】
（６）ステーキング工程
（５）で得られた中間製品に対し、ミリングマシン（商品名「Ｎ２５００×１２００ＴＳ」、ＢＡＧＧＩＯ  Ｔｅｃｎｏｌｏｇｉｅ  ｓ．ｒ．ｌ製）を用いて、常温（２０℃）にて、回転数１５ｒｐｍの条件で、３０分間揉み加工を行った。
次いで、バイブレーションステーキングマシン（商品名「３Ｈ３２００Ａ」、ＣＡＲＴＩＧＬＩＡＮＯ  Ｓ．ｐ．Ａ製）を用いて、加工速度６ｍ／分、打ち込み深度を２．０ｍｍ、１．５ｍｍ、１．０ｍｍの順に変化させる条件で叩き加工を行った。
【００６５】
（７）カラーコート樹脂層の形成
［処方Ｃ１］
１）商品名「ＢＡＹＤＥＲＭ  Ｂｏｔｔｏｍ  ＤＬＶ」；１６０部
（ポリカーボネート系ポリウレタン樹脂、固形分４０％）
２）商品名「ＢＡＹＤＥＲＭ  Ｂｏｔｔｏｍ  ５１ＵＤ」；２００部
（ポリエーテル系ポリウレタン樹脂、固形分３５％）
３）商品名「ＰＲＩＭＡＬ  ＳＢ−３００」；２００部
（アクリル樹脂、固形分３４％）
４）商品名「ＥＵＤＥＲＭ  Ｗｈｉｔｅ  ＣＢ−Ｎ」；１１８．６部
（顔料、固形分６０％）
５）商品名「ＥＵＤＥＲＭ  Ｃａｒａｍｅｌ  Ｃ−Ｎ」；０．９部
（顔料、固形分３５％）
６）商品名「ＥＵＤＥＲＭ  Ｂｏｒｄｏ  ＣＢ−Ｎ」；０．３部
（顔料、固形分４０％）
７）商品名「ＥＵＤＥＲＭ  Ｂｌａｃｋ  Ｂ−Ｎ」；０．２部
（顔料、固形分２３％）
８）商品名「ＥＵＤＥＲＭ  Ｎａｐｐａ  Ｓｏｆｔｓ」；１１０部
（艶消し剤、固形分２５％）
９）商品名「ＥＵＤＥＲＭ  Ｍａｔｔｉｎｇ  Ａｇｅｎｔ  ＳＮ−Ｃ」；１２０部
（充填剤、固形分２３％）
１０）商品名「ＥＵＤＥＲＭ  Ｐａｓｔｅ  ＤＯ」；４０部
（充填剤、固形分５２％）
１１）商品名「ＡＱＵＡＤＥＲＭ  Ｆｌｕｉｄ  Ｈ」；１０部
（レベリング剤、固形分１００％）
１２）商品名「ＡＣＲＹＳＯＬ  ＲＭ−１０２０」；約５部
（増粘剤、固形分２０％）
１３）水；１５０部
【００６６】
原料は、水を除き全てランクセス株式会社製である。また、合計量は約１１１５部である。
処方Ｃ１に従い、各原料をミキサーにて混合し、カラーコート樹脂層形成用の塗料を調製した。このとき、カップ粘度計（アネスト岩田株式会社製、ＮＫ−２モデル）を用いて、粘度が２５秒になるように、増粘剤で調整した。
（６）の工程を経た中間製品の表面に、スプレー機（商品名「ＴＵ  ＲＯＴ．３４００／１．４１」、ＢＡＲＮＩＮＩ  Ｓｒｌ製）を用いて、カラーコート樹脂層形成用塗料を、ウェット塗布量が２５ｇ／ｍ２となるよう塗布し、１１０℃に調整した乾燥機内に３分間静置して熱処理した。
形成されたカラーコート樹脂層の厚さは８．０μｍ、ドライ塗布量は８．１ｇ／ｍ２であった。
【００６７】
（８）トップコート樹脂層の形成
［処方Ｄ１］
１）商品名「ＨＹＤＲＨＯＬＡＣ  ＵＤ−２」；３４０部
（ポリカーボネート系ポリウレタン樹脂、固形分２５％）
２）商品名「ＨＹＤＲＨＯＬＡＣ  Ｆｉｎｉｓｈ  ＨＷ−２」；１２０部
（ポリカーボネート系ポリウレタン樹脂、固形分３５％）
３）商品名「ＡＱＵＡＤＥＲＭ  Ｆｉｎｉｓｈ  ＨＡＴ」；２００部
（ポリカーボネート系ポリウレタン樹脂、固形分４０％）
４）商品名「ＥＵＤＥＲＭ  Ｗｈｉｔｅ  ＣＢ−Ｎ」；２２．４部
（顔料、固形分６０％）
５）商品名「ＥＵＤＥＲＭ  Ｃａｒａｍｅｌ  Ｃ−Ｎ」；３．１部
（顔料、固形分３５％）
６）商品名「ＥＵＤＥＲＭ  Ｂｏｒｄｏ  ＣＢ−Ｎ」；２．７部
（顔料、固形分４０％）
７）商品名「ＥＵＤＥＲＭ  Ｂｌａｃｋ  Ｂ−Ｎ」；１．８部
（顔料、固形分２３％）
８）商品名「Ｒｏｓｉｌｋ  ２２２９」；７０部
（平滑剤、固形分６０％）
９）商品名「ＡＱＵＡＤＥＲＭ  Ａｄｄｉｔｉｖｅ  ＳＦ」；３０部
（平滑剤、固形分５０％）
１０）商品名「ＡＱＵＡＤＥＲＭ  Ｆｌｕｉｄ  Ｈ」；１０部
（レベリング剤、固形分１００％）
１１）商品名「ＡＱＵＡＤＥＲＭ  ＸＬ−５０」；１５０部
（架橋剤、固形分５０％）
１２）商品名「ＡＣＲＹＳＯＬ  ＲＭ−１０２０」；約１０部
（増粘剤、固形分２０％）
１３）水；１５０部
【００６８】
原料は、水を除き全てランクセス株式会社製である。また、合計量は約１１１０部である。
処方Ｄ１に従い、各原料をミキサーにて混合し、トップコート層形成用の樹脂液を調製した。このとき、カップ粘度計（アネスト岩田株式会社製、ＮＫ−２モデル）を用いて、粘度が２５秒になるように、増粘剤で調整した。
（７）で得られた中間製品の表面に、スプレーコーター（商品名「ＴＵ  ＲＯＴ．３４００／１．４１」、ＢＡＲＮＩＮＩ  Ｓｒｌ製）を用いて、トップコート樹脂層形成用の塗料を、ウェット塗布量が５０ｇ／ｍ２となるよう塗布し、１１０℃に調整した乾燥機内に３分間静置して熱処理した。
形成されたトップコート樹脂層の厚さは８．０μｍ、ドライ塗布量は８．３ｇ／ｍ２であった。
（２）熱収縮処理時の変形は認められず、また、得られた本革表皮材は、耐熱収縮率が２．８％であり、変形がなく、風合い、意匠性の良好なものであった。なお、意匠性が良好とは、シボの消失および変色が無いことをいう。
【００６９】
［実施例２］
熱収縮処理の条件を、処理温度１４０℃、処理圧力０．５ＭＰａ、処理時間１５０秒とした以外は、実施例１と同様にして本発明の本革表皮材を得た。（２）熱収縮処理時の変形は認められず、また、得られた本革表皮材は、耐熱収縮率が２．３％であり、変形がなく、風合い、意匠性の良好なものであった。
【００７０】
［実施例３］
熱収縮処理の条件を、処理温度１２０℃、処理圧力０．４ＭＰａ、処理時間９０秒とした以外は、実施例１と同様にして本発明の本革表皮材を得た。（２）熱収縮処理時の変形は認められず、また、得られた本革表皮材は、耐熱収縮率が２．９％であり、変形がなく、風合い、意匠性の良好なものであった。
【００７１】
［実施例４］
熱収縮処理の条件を、処理温度１５０℃、処理圧力０．２ＭＰａ、処理時間１０秒とした以外は、実施例１と同様にして本発明の本革表皮材を得た。（２）熱収縮処理時の変形は認められず、また、得られた本革表皮材は、耐熱収縮率が２．８％であり、変形がなく、意匠性の良好なものであったが、やや粗硬な風合いであった。
【００７２】
［実施例５］
熱収縮処理の条件を、処理温度１００℃、処理圧力０．６ＭＰａ、処理時間１８０秒とした以外は、実施例１と同様にして本発明の本革表皮材を得た。（２）熱収縮処理時の変形は認められず、また、得られた本革表皮材は、耐熱収縮率が３．６％でありやや耐熱収縮性の劣るものであった。また、変形はなく、風合い、意匠性は良好なものであった。
【００７３】
［比較例１］
熱収縮処理を仕上げ工程のトップコート層塗装後に行った以外は、実施例１と同様にして本革表皮材を得た。熱収縮処理時の変形は認められず、また、得られた本革表皮材は、耐熱収縮率が２．６％であったが、シボの消失がみられ、意匠性が劣るものであった。
【００７４】
［比較例２］
熱収縮処理を行わなかった以外は、実施例１と同様にして本革表皮材を得た。得られた本革表皮材の耐熱収縮率は６．８％であり、風合い、意匠性は良好であった。
【００７５】
実施例の本革表皮材は、熱収縮率が低く、熱収縮処理時の変形も認められず、風合い、意匠性に優れていた。
これに対し、比較例１の本革表皮材は、熱収縮率は優れるもののシボが消失し意匠性が劣るものであり、比較例２の本革表皮材は、熱収縮率が高いものであった。